(57)【特許請求の範囲】
【請求項１】
（Ａ）下記一般式（４）で示され、２５℃における粘度が０．１〜１，０００Ｐａ・ｓであり、両末端が水酸基で封鎖されたオルガノポリシロキサン：  ５〜５０質量部、
【化１】
0005733087.tif 000013
（式中、Ｒ7は互いに同一又は異種の非置換又はハロゲン置換もしくはシアノ基置換の炭素数１〜５のアルキル基又は炭素数６〜８のアリール基である。ｍは、この式（４）で示されるオルガノポリシロキサンの２５℃の粘度を上記値とする数である。）
（Ｂ）下記一般式（１）
【化２】
0005733087.tif 000014
（式中、Ｒ1は独立に非置換又はハロゲン置換もしくはシアノ基置換の１価炭化水素基であり、Ｒ2は独立にアルキル基、アルコキシアルキル基、アルケニル基又はアシル基であり、ｎは２〜１００の整数であり、ａは１〜３の整数である。）
で表されるオルガノポリシロキサン：  ５０〜９５質量部、
（但し、（Ａ）成分と（Ｂ）成分の合計は、１００質量部である。）
（Ｃ）下記一般式（５）
Ｒ8eＳｉＸ4-e （５）
（式中、Ｒ8は非置換又はハロゲン置換もしくはシアノ基置換の炭素数１〜３のアルキル基、ビニル基又はフェニル基であり、Ｘは加水分解性基であり、ｅは０又は１である。）
で示されるシラン化合物及び／又はその（部分）加水分解物もしくは（部分）加水分解縮合物：  １〜３０質量部、
（Ｄ）アルキル錫エステル化合物、チタン酸エステル、チタンキレート化合物、有機亜鉛化合物、有機鉄化合物、有機コバルト化合物、有機マンガン化合物、有機アルミニウム化合物、ヘキシルアミン、リン酸ドデシルアミン、第４級アンモニウム塩、アルカリ金属の低級脂肪酸塩、ジアルキルヒドロキシルアミン、及びグアニジル基を含有するシラン又はシロキサンから選ばれる増粘触媒（縮合触媒）：  ０．０１〜２０質量部、
（Ｅ）１０Ｗ／ｍ・℃以上の熱伝導率を有する熱伝導性充填剤：  １００〜２，０００質量部、
（Ｆ）シリカ微粉末：  （Ａ）成分１００質量部に対して１０〜１００質量部
を必須成分とし、２３±２℃／５０±５％ＲＨ／７日間放置後の２５℃における粘度が５００〜２，０００Ｐａ・ｓであることを特徴とする室温湿気増粘型熱伝導性シリコーングリース組成物。
【請求項２】
更に、（Ｇ）下記一般式（２）で示されるオルガノシラン及び／又はその部分加水分解縮合物を、（Ａ）、（Ｂ）成分の合計１００質量部に対し０．１〜２０質量部含む請求項１記載の室温湿気増粘型熱伝導性シリコーングリース組成物。
Ｒ3bＲ4cＳｉ（ＯＲ5）4-b-c      （２）
（式中、Ｒ3は独立に炭素数６〜２０の非置換又はハロゲン置換のアルキル基であり、Ｒ4は独立に炭素数１〜２０の非置換又は置換の１価炭化水素基であり、Ｒ5は独立に炭素数１〜６のアルキル基であり、ｂは１〜３の整数、ｃは０〜２の整数で、ｂ＋ｃは１〜３の整数である。）
【請求項３】
更に、（Ｈ）下記平均組成式（３）で示され、分子鎖末端がトリオルガノシロキシ基で封鎖された２５℃における粘度が０．０５〜１，０００Ｐａ・ｓのオルガノポリシロキサンを、（Ａ）、（Ｂ）成分の合計１００質量部に対し１０〜１，０００質量部含む請求項１又は２記載の室温湿気増粘型熱伝導性シリコーングリース組成物。
Ｒ6dＳｉＯ(4-d)/2      （３）
（式中、Ｒ6は独立に炭素数１〜１８の非置換又は置換の１価炭化水素基であり、ｄは１．８≦ｄ≦２．２の正数である。）
【請求項４】
更に、（Ｉ）炭素原子を介してケイ素原子に結合したアミノ基、エポキシ基、メルカプト基、アクリロイル基及びメタクリロイル基からなる群から選択される基を有し、且つケイ素原子に結合した加水分解性基を有するシラン化合物及び／又はその部分加水分解縮合物を、（Ａ）、（Ｂ）成分の合計１００質量部に対し０．０１〜３０質量部含む請求項１、２又は３記載の室温湿気増粘型熱伝導性シリコーングリース組成物。
【請求項５】
（Ｆ）成分のシリカ微粉末が、表面処理煙霧質シリカである請求項１〜４のいずれか１項記載の室温湿気増粘型熱伝導性シリコーングリース組成物。
【発明の詳細な説明】
【技術分野】
【０００１】
本発明は、塗布し易いだけでなく形状維持性も非常に高いため、作業性が大変良好な室温湿気増粘型熱伝導性シリコーングリース組成物に関する。
【背景技術】
【０００２】
電気電子分野・輸送機分野等では、使用するエネルギーを精密に制御するために以前にも増して数多くの電子素子・部品が搭載されるようになってきている。例えば、輸送機のみに着目してみても、ガソリン車からハイブリッド車、プラグインハイブリッド車、電気自動車等へ変化することで、今までガソリン車では必要のなかったモータ、インバータ、電池等の電子素子・部品を搭載する必要が出てきた。また、エンジン制御やパワー・トレーン系、エアコン制御などのボディ系においても、制御の内容が高度化し、制御に必要なシステムが増えている。それに伴い搭載する電子制御ユニット（ＥＣＵ）の数も年々増加しており、その内部に搭載される電子素子も増加してきている。このような発熱する電子素子・部品から効率良く熱を逃がして冷却器へ伝えるために熱伝導性シリコーングリース組成物は今や必要不可欠な存在となっている。
【０００３】
更に最近では数多くの電子素子・部品を限られた空間内に搭載する必要があるために、その搭載環境（温度・角度等）も多岐に渡るようになってきた。例えば、発熱する電子素子・部品と冷却板とが水平置きされなくなり、それらを接続する熱伝導性材料もある一定の傾きを持って搭載されることが多くなってきた。このような使用環境では、熱伝導性材料が発熱体と冷却体の間から垂れて抜けてしまわないように、熱伝導性シリコーン接着材料や熱伝導性ポッティング材料を使用したり、室温硬化型熱伝導性シリコーンゴム組成物を使用したりする場合がある（特開平８−２０８９９３号公報、特開昭６１−１５７５６９号公報、特開２００４−３５２９４７号公報、特許第３５４３６６３号公報、特許第４２５５２８７号公報：特許文献１〜５）。しかしながら、どの場合も完全に接着してしまうので、リワーク性に乏しいという欠点がある。また、接着後は熱伝導性材料が非常に硬くなってしまうために、熱歪みによる応力の繰り返し等により熱伝導性材料が耐えきれず発熱素子から剥がれて熱抵抗が急上昇してしまったり、硬化後に電子素子・部品へストレスをかけてしまうという問題があった。
【０００４】
上述した問題は、付加１液型熱伝導性シリコーン組成物を用いれば解決できる（特開２００２−３２７１１６号公報：特許文献６）。つまり、加熱硬化後においてもある程度リワーク性が確保できる上に、硬化後も垂れずに、尚且つその硬化後も比較的柔らかいゴムであるので応力緩和剤の役割も果たすことができるからである。とは言え、この付加１液型熱伝導性シリコーン組成物も幾つかの課題を抱えていた。例えば、保存に冷蔵或いは冷凍が必要であったり、使用前には解凍も必要となってしまう。また、付加１液型熱伝導性シリコーン組成物を組み付ける際に、加熱と冷却が必要になるので、材料を使用する生産設備に加熱炉／冷却炉の導入が必要であったり、長時間の加熱／冷却工程を必要とするために生産効率が下がってしまうという課題があった。また、このような加熱工程はエネルギー効率の観点から顧みても、熱伝導性材料のみならず部品ごと全て加熱しなくてはならなくなるため、決して効率が良い工程とは言えない。更には、塗布面に硬化阻害物質であるアミン化合物等を含む金属切削油が残存してしまうと、硬化不良が生じてしまう危険性があった。
【０００５】
そこで、付加１液型熱伝導性シリコーン組成物を使用する際のこのような保存／解凍管理と加熱／冷却工程の手間を省き、硬化阻害を気にせずに済むように、予め材料製造時に加熱架橋反応させた付加１液型熱伝導性材料が既に見出されている（特開２００３−３０１１８９号公報：特許文献７）。これは今まで挙げた欠点を克服した熱伝導性シリコーングリース組成物であるが、そのトレードオフとして粘度が高く塗布し難いという課題を有している。またベースポリマーの粘度が高いために高充填化し難いという課題や、製造が長時間に渡ってしまうという課題があった。
【０００６】
このような問題を避けるために、上記付加１液型熱伝導性シリコーン組成物よりも粘度を下げた垂れ難い熱伝導性シリコーン組成物が開発されている（特開２００９−２８６８５５号公報：特許文献８）。しかしながら、作業性が大分改善されたとは言え、ディスペンス及びスクリーンプリントを短時間で斑無く自動で行うのには粘度が高く、未だ不十分なものであった。
【０００７】
このような背景から、初期は粘度が低く塗布し易いが、塗布後に室温湿気増粘させることで垂れ難くなり、更には室温保存も可能な脱アルコールタイプの室温湿気増粘型熱伝導性シリコーングリース組成物が開発された。なお、この室温湿気増粘型熱伝導性シリコーングリース組成物は、湿気で硬化させるのではなく、増粘させるに留めているために、リワーク性にも優れており、電気素子に大きなストレスを与えることはない。しかしながら、特に高温において長期耐久性に乏しいことが近年見出されていたので、この点を改善すべく新たな室温湿気増粘型熱伝導性シリコーングリース組成物が開発された。但し、この室温湿気増粘型熱伝導性シリコーングリース組成物は、初期（増粘前）において低粘度であるが故に、形状維持性には乏しく、塗布した直後に垂れて（変形して）しまうという作業上の問題点が残されていた。
【先行技術文献】
【特許文献】
【０００８】
【特許文献１】特開平８−２０８９９３号公報
【特許文献２】特開昭６１−１５７５６９号公報
【特許文献３】特開２００４−３５２９４７号公報
【特許文献４】特許第３５４３６６３号公報
【特許文献５】特許第４２５５２８７号公報
【特許文献６】特開２００２−３２７１１６号公報
【特許文献７】特開２００３−３０１１８９号公報
【特許文献８】特開２００９−２８６８５５号公報
【発明の概要】
【発明が解決しようとする課題】
【０００９】
本発明は、上記事情に鑑みなされたもので、初期（増粘前）において低粘度（塗布し易い）であっても、形状維持性が高く、作業性に優れた室温湿気増粘型熱伝導性シリコーングリース組成物を提供することを目的とする。
【課題を解決するための手段】
【００１０】
本発明者らは、上記目的を達成するために鋭意検討を重ねた結果、（Ａ）２５℃における粘度が０．１〜１，０００Ｐａ・ｓであり、両末端が水酸基で封鎖されたオルガノポリシロキサン、（Ｂ）下記一般式（１）で表されるオルガノポリシロキサン、（Ｃ）ケイ素原子に結合した加水分解可能な基を１分子中に３個以上有するシラン化合物及び／又はその（部分）加水分解物もしくは（部分）加水分解縮合物、（Ｄ）増粘触媒、（Ｅ）１０Ｗ／ｍ・℃以上の熱伝導率を有する熱伝導性充填剤及び（Ｆ）シリカ微粉末を必須成分とする室温湿気増粘型熱伝導性シリコーングリース組成物が、初期（増粘前）において低粘度（塗布し易い）であっても、形状維持性が高く、作業性に優れることを見出し、本発明をなすに至った。
【００１１】
従って、本発明は、下記に示す室温湿気増粘型熱伝導性シリコーングリース組成物を提供する。
〔請求項１〕
（Ａ）下記一般式（４）で示され、２５℃における粘度が０．１〜１，０００Ｐａ・ｓであり、両末端が水酸基で封鎖されたオルガノポリシロキサン：  ５〜５０質量部、
【化１】
0005733087.tif 000002
（式中、Ｒ7は互いに同一又は異種の非置換又はハロゲン置換もしくはシアノ基置換の炭素数１〜５のアルキル基又は炭素数６〜８のアリール基である。ｍは、この式（４）で示されるオルガノポリシロキサンの２５℃の粘度を上記値とする数である。）
（Ｂ）下記一般式（１）
【化８】
0005733087.tif 000003
（式中、Ｒ1は独立に非置換又はハロゲン置換もしくはシアノ基置換の１価炭化水素基であり、Ｒ2は独立にアルキル基、アルコキシアルキル基、アルケニル基又はアシル基であり、ｎは２〜１００の整数であり、ａは１〜３の整数である。）
で表されるオルガノポリシロキサン：  ５０〜９５質量部、
（但し、（Ａ）成分と（Ｂ）成分の合計は、１００質量部である。）
（Ｃ）下記一般式（５）
Ｒ8eＳｉＸ4-e （５）
（式中、Ｒ8は非置換又はハロゲン置換もしくはシアノ基置換の炭素数１〜３のアルキル基、ビニル基又はフェニル基であり、Ｘは加水分解性基であり、ｅは０又は１である。）
で示されるシラン化合物及び／又はその（部分）加水分解物もしくは（部分）加水分解縮合物：  １〜３０質量部、
（Ｄ）アルキル錫エステル化合物、チタン酸エステル、チタンキレート化合物、有機亜鉛化合物、有機鉄化合物、有機コバルト化合物、有機マンガン化合物、有機アルミニウム化合物、ヘキシルアミン、リン酸ドデシルアミン、第４級アンモニウム塩、アルカリ金属の低級脂肪酸塩、ジアルキルヒドロキシルアミン、及びグアニジル基を含有するシラン又はシロキサンから選ばれる増粘触媒（縮合触媒）：  ０．０１〜２０質量部、
（Ｅ）１０Ｗ／ｍ・℃以上の熱伝導率を有する熱伝導性充填剤：  １００〜２，０００質量部、
（Ｆ）シリカ微粉末：  （Ａ）成分１００質量部に対して１０〜１００質量部
を必須成分とし、２３±２℃／５０±５％ＲＨ／７日間放置後の２５℃における粘度が５００〜２，０００Ｐａ・ｓであることを特徴とする室温湿気増粘型熱伝導性シリコーングリース組成物。
〔請求項２〕
更に、（Ｇ）下記一般式（２）で示されるオルガノシラン及び／又はその部分加水分解縮合物を、（Ａ）、（Ｂ）成分の合計１００質量部に対し０．１〜２０質量部含む請求項１記載の室温湿気増粘型熱伝導性シリコーングリース組成物。
Ｒ3bＲ4cＳｉ（ＯＲ5）4-b-c      （２）
（式中、Ｒ3は独立に炭素数６〜２０の非置換又はハロゲン置換のアルキル基であり、Ｒ4は独立に炭素数１〜２０の非置換又は置換の１価炭化水素基であり、Ｒ5は独立に炭素数１〜６のアルキル基であり、ｂは１〜３の整数、ｃは０〜２の整数で、ｂ＋ｃは１〜３の整数である。）
〔請求項３〕
更に、（Ｈ）下記平均組成式（３）で示され、分子鎖末端がトリオルガノシロキシ基で封鎖された２５℃における粘度が０．０５〜１，０００Ｐａ・ｓのオルガノポリシロキサンを、（Ａ）、（Ｂ）成分の合計１００質量部に対し１０〜１，０００質量部含む請求項１又は２記載の室温湿気増粘型熱伝導性シリコーングリース組成物。
Ｒ6dＳｉＯ(4-d)/2      （３）
（式中、Ｒ6は独立に炭素数１〜１８の非置換又は置換の１価炭化水素基であり、ｄは１．８≦ｄ≦２．２の正数である。）
〔請求項４〕
更に、（Ｉ）炭素原子を介してケイ素原子に結合したアミノ基、エポキシ基、メルカプト基、アクリロイル基及びメタクリロイル基からなる群から選択される基を有し、且つケイ素原子に結合した加水分解性基を有するシラン化合物及び／又はその部分加水分解縮合物を、（Ａ）、（Ｂ）成分の合計１００質量部に対し０．０１〜３０質量部含む請求項１、２又は３記載の室温湿気増粘型熱伝導性シリコーングリース組成物。
〔請求項５〕
（Ｆ）成分のシリカ微粉末が、表面処理煙霧質シリカである請求項１〜４のいずれか１項記載の室温湿気増粘型熱伝導性シリコーングリース組成物。
【発明の効果】
【００１２】
本発明の室温湿気増粘型熱伝導性シリコーングリース組成物は、初期（増粘前）において塗布し易いだけでなく、形状維持性も非常に高いので、作業性が大変良好である。接着材料や、ポッティング材料、室温硬化型熱伝導性シリコーンゴム組成物と異なり、硬化せずに増粘するだけなので、増粘後もリペアー性に大変優れており、電子素子に大きな応力をかける心配もない。初期（増粘前）は低粘度であり、凹凸に応じて自由に変形することができるので、たとえ発熱部位が複雑な形状であっても隅々まで密着させることが可能である。その上、湿気さえ存在すれば室温でも容易に増粘することができるので、加熱工程なしに垂れ難くなる。また、保存するために冷蔵や冷凍保存の必要がなく、耐熱性も良好であるため、電気電子分野・輸送機分野などの放熱性及び耐熱性が必要とされる幅広い分野で利用できる。
【発明を実施するための形態】
【００１３】
以下に、本発明を詳述する。
（Ａ）成分は、本組成物のベースポリマー（主剤）であり、両末端が水酸基で封鎖されたオルガノポリシロキサンである。両末端に水酸基を有していれば、それ以外の構造は特に限定されず、通常の直鎖状のオルガノポリシロキサン等の、硬化してエラストマーを与えるものであればよく、ケイ素原子に結合する置換基としては、メチル基、エチル基、プロピル基、ブチル基、ペンチル基、ヘキシル基、ヘプチル基等のアルキル基、シクロヘキシル基等のシクロアルキル基、ビニル基、アリル基等のアルケニル基、フェニル基、トリル基等のアリール基などの炭素数１〜８、好ましくは炭素数１〜７の１価炭化水素基、あるいはこれら１価炭化水素基の水素原子の一部又は全部を塩素原子、フッ素原子、臭素原子等のハロゲン原子で置換したクロロメチル基、３−クロロプロピル基、トリフルオロメチル基等のハロゲン化炭化水素基などが挙げられる。
【００１４】
（Ａ）成分の２５℃における粘度は、０．１〜１，０００Ｐａ・ｓであり、好ましくは０．３〜１００Ｐａ・ｓであり、より好ましくは０．５〜５０Ｐａ・ｓである。０．１Ｐａ・ｓより低いと増粘するのが遅くなってしまい、１，０００Ｐａ・ｓより高いと、室温湿気増粘型熱伝導性シリコーングリース組成物が高粘度になってしまうので、塗布性が悪化してしまう。なお、この粘度は回転粘度計にて測定した値である（以下、同じ）。
【００１５】
この場合、より好適には、（Ａ）成分として、下記一般式（４）で示されるオルガノポリシロキサンが用いられる。
【化２】
0005733087.tif 000004
【００１６】
上記式中、Ｒ7は互いに同一又は異種の炭素数１〜８、好ましくは炭素数１〜７の非置換又は置換の１価炭化水素基であり、具体的には、メチル基、エチル基、プロピル基、ブチル基、ペンチル基、ヘキシル基、ヘプチル基等のアルキル基、フェニル基、トリル基等のアリール基などの１価炭化水素基、これら１価炭化水素基の水素原子の一部又は全部が塩素原子、フッ素原子、臭素原子等のハロゲン原子、シアノ基などで置換されたクロロメチル基、３−クロロプロピル基、トリフルオロメチル基、シアノエチル基等のハロゲン置換炭化水素基、シアノ基置換炭化水素基である。
ｍは、式（４）で示されるオルガノポリシロキサンの２５℃における粘度を０．１〜１，０００Ｐａ・ｓ、好ましくは０．３〜１００Ｐａ・ｓとする数である。
（Ａ）成分は１種を単独で用いても、２種以上を併用してもよい。
【００１７】
（Ａ）成分は、（Ａ）成分と（Ｂ）成分の合計１００質量部中、５質量部よりも少ないと増粘しなくなり、８０質量部より多いと増粘後硬くなってしまい、柔らかい組成物が得られないため、５〜８０質量部の範囲で用いるものであり、好ましくは１０〜７０質量部の範囲で用いるものである。
【００１８】
本発明に用いる（Ｂ）成分は、下記一般式（１）で表され、好ましくは２５℃における粘度が０．００５〜１００Ｐａ・ｓのオルガノポリシロキサンである。
（Ｂ）成分は、組成物を硬化させ切らずに増粘後もグリース状に留めておく重要な役割を担っている。
【化３】
0005733087.tif 000005
（式中、Ｒ1は独立に非置換又は置換の１価炭化水素基であり、Ｒ2は独立にアルキル基、アルコキシアルキル基、アルケニル基又はアシル基であり、ｎは２〜１００の整数であり、ａは１〜３の整数である。）
【００１９】
上記式（１）中、Ｒ1は独立に非置換又は置換の、好ましくは炭素数１〜１０、より好ましくは１〜６、更に好ましくは１〜３の１価炭化水素基であり、その例としては、直鎖状アルキル基、分岐鎖状アルキル基、環状アルキル基、アルケニル基、アリール基、アラルキル基、ハロゲン化アルキル基、シアノアルキル基が挙げられる。直鎖状アルキル基としては、例えば、メチル基、エチル基、プロピル基、ヘキシル基、オクチル基が挙げられる。分岐鎖状アルキル基としては、例えば、イソプロピル基、イソブチル基、ｔｅｒｔ−ブチル基、２−エチルヘキシル基が挙げられる。環状アルキル基としては、例えば、シクロペンチル基、シクロヘキシル基が挙げられる。アルケニル基としては、例えば、ビニル基、アリル基が挙げられる。アリール基としては、例えば、フェニル基、トリル基が挙げられる。アラルキル基としては、例えば、２−フェニルエチル基、２−メチル−２−フェニルエチル基が挙げられる。ハロゲン化アルキル基としては、例えば、３，３，３−トリフルオロプロピル基、２−（ノナフルオロブチル）エチル基、２−（ヘプタデカフルオロオクチル）エチル基が挙げられる。シアノアルキル基としては、例えば、シアノエチル基が挙げられる。Ｒ1として、好ましくはメチル基、フェニル基、ビニル基である。
【００２０】
上記Ｒ2は独立にアルキル基、アルコキシアルキル基、アルケニル基、又はアシル基である。アルキル基としては、例えば、Ｒ1について例示したのと同様の直鎖状アルキル基、分岐鎖状アルキル基、環状アルキル基が挙げられる。アルコキシアルキル基としては、例えば、メトキシエチル基、メトキシプロピル基等が挙げられる。アシル基としては、例えば、アセチル基、オクタノイル基等が挙げられる。Ｒ2はアルキル基であることが好ましく、特にはメチル基、エチル基であることが好ましい。
【００２１】
ｎは２〜１００の整数であり、好ましくは５〜８０である。ａは１〜３の整数であり、好ましくは３である。
【００２２】
（Ｂ）成分の２５℃における粘度は、通常、０．００５〜１００Ｐａ・ｓであり、特に０．００５〜５０Ｐａ・ｓであることが好ましい。該粘度が０．００５Ｐａ・ｓより低いと、得られる室温湿気増粘型熱伝導性シリコーングリース組成物からオイルブリードが発生し易くなってしまい、また垂れ易くなってしまうおそれがある。該粘度が１００Ｐａ・ｓより高いと、得られる室温湿気増粘型熱伝導性シリコーングリース組成物の流動性が乏しくなり、塗布作業性が悪化してしまうおそれがある。
【００２３】
（Ｂ）成分の好適な具体例としては、下記のものを挙げることができる。
【化４】
0005733087.tif 000006
（式中、Ｍｅはメチル基である。）
（Ｂ）成分は１種を単独で用いても、２種以上を併用してもよい。
【００２４】
この（Ｂ）成分は、（Ａ）成分と（Ｂ）成分の合計１００質量部中、２０質量部よりも少ないと増粘後硬くなってしまい、柔らかい組成物が得られず、９５質量部より多いと、増粘しなくなってしまうため、２０〜９５質量部の範囲で用いるものであり、より好ましくは３０〜９０質量部の範囲で用いるものである。
【００２５】
（Ｃ）成分は、ケイ素原子に結合した加水分解可能な基を１分子中に３個以上有するシラン化合物、その（部分）加水分解物あるいは（部分）加水分解縮合物であり、本発明組成物の増粘剤として作用する。該シラン化合物としては、下記一般式（５）で表されるものが好適に用いられる。
Ｒ8eＳｉＸ4-e      （５）
【００２６】
上記式（５）中、Ｒ8は非置換又は置換の好ましくは炭素数１〜１０、より好ましくは１〜６の１価炭化水素基であり、上記式（１）におけるＲ1や式（４）におけるＲ7と同様の基が例示されるが、特に炭素数１〜３のアルキル基、ビニル基、フェニル基が好ましい。
Ｘは加水分解性基であり、アルコキシ基、アルコキシアルコキシ基、アルケニルオキシ基、ケトオキシム基、アシロキシ基、アミノ基、アミド基、アミノキシ基等が例示される。アルコキシ基、アルコキシアルコキシ基としては、ハロゲン原子置換のものであってもよく、例えば、メトキシ基、エトキシ基、イソプロポキシ基、ブトキシ基、β−クロロエトキシ基、２，２，２−トリフルオロエトキシ基、δ−クロロブトキシ基、メトキシエトキシ基等が挙げられる。アルケニルオキシ基としては、例えば、イソプロペノキシ基等が挙げられる。ケトオキシム基としては、例えば、ジメチルケトオキシム基、メチルエチルケトオキシム基、ジエチルケトオキシム基等が挙げられる。アシロキシ基としては、例えば、アセトキシ基、プロピオニルオキシ基等が挙げられる。アミノ基としては、例えば、ジメチルアミノ基、ジエチルアミノ基、ｎ−ブチルアミノ基、シクロヘキシルアミノ基等が挙げられる。アミド基としては、例えば、Ｎ−メチルアセトアミド基、Ｎ−エチルアセトアミド基、Ｎ−ブチルアセトアミド基、Ｎ−シクロヘキシルアセトアミド基等が挙げられる。アミノキシ基としては、例えば、Ｎ，Ｎ−ジメチルアミノキシ基、Ｎ，Ｎ−ジエチルアミノキシ基等が挙げられる。Ｘとしては、特にアルケニルオキシ基が好ましい。
ｅは０又は１である。
【００２７】
これらシラン化合物、その（部分）加水分解物あるいは（部分）加水分解縮合物の具体例としては、テトラメトキシシラン、テトラエトキシシラン、メチルトリメトキシシラン、エチルトリメトキシシラン、ビニルトリメトキシシラン、３，３，３−トリフルオロプロピルトリメトキシシラン、β−シアノエチルトリメトキシシラン、テトライソプロポキシシラン、テトラブトキシシラン、フェニルトリメトキシシラン、オクタデシルトリメトキシシラン、テトラ（β−クロロエトキシ）シラン、テトラ（２，２，２−トリフルオロエトキシ）シラン、プロピルトリス（δ−クロロブトキシ）シラン、メチルトリス（メトキシエトキシ）シラン等のアルコキシシラン類、エチルポリシリケート、ジメチルテトラメトキシジシロキサン等のアルコキシシロキサン類、メチルトリス（メチルエチルケトオキシム）シラン、ビニルトリス（メチルエチルケトオキシム）シラン、フェニルトリス（メチルエチルケトオキシム）シラン、メチルトリス（ジエチルケトオキシム）シラン、テトラ（メチルエチルケトオキシム）シラン等のケトオキシムシラン類、メチルトリス（シクロヘキシルアミノ）シラン、ビニルトリス（ｎ−ブチルアミノ）シラン等のアミノシラン類、メチルトリス（Ｎ−メチルアセトアミド）シラン、メチルトリス（Ｎ−ブチルアセトアミド）シラン、メチルトリス（Ｎ−シクロヘキシルアセトアミド）シラン等のアミドシラン類、メチルトリス（Ｎ，Ｎ−ジエチルアミノキシ）シラン等のアミノキシシラン類、メチルトリ（イソプロペノキシ）シラン、ビニルトリ（イソプロペノキシ）シラン、フェニルトリ（イソプロペノキシ）シラン等のアルケニルオキシシラン類、メチルトリアセトキシシラン、ビニルトリアセトキシシラン等のアシロキシシラン類などが挙げられる。
（Ｃ）成分は１種を単独で用いても、２種以上を併用してもよい。
【００２８】
この（Ｃ）成分の配合量は、（Ａ）成分と（Ｂ）成分の合計１００質量部に対して、１質量部よりも少ないと増粘せず、３０質量部より多くても増粘し難いので、１〜３０質量部の範囲であり、好ましくは１〜２０質量部の範囲である。
【００２９】
本発明の室温湿気増粘型熱伝導性シリコーングリース組成物は縮合増粘型であり、この組成物には、（Ｄ）成分として増粘触媒（縮合触媒）が使用される。これには、ジブチル錫ジアセテート、ジブチル錫ジラウレート、ジブチル錫ジオクトエート等のアルキル錫エステル化合物、テトライソプロポキシチタン、テトラｎ−ブトキシチタン、テトラキス（２−エチルヘキソキシ）チタン、ジプロポキシビス（アセチルアセトナ）チタン、チタニウムイソプロポキシオクチレングリコール等のチタン酸エステル、ジイソプロポキシビス（エチルアセトアセテート）チタン、ジイソプロポキシビス（メチルアセトアセテート）チタン、ジイソプロポキシビス（アセチルアセトネート）チタン、ジブトキシビス（エチルアセトアセトネート）チタン、ジメトキシビス（エチルアセトアセトネート）チタン等のチタンキレート化合物、ナフテン酸亜鉛、ステアリン酸亜鉛、亜鉛−２−エチルオクトエート、鉄−２−エチルヘキソエート、コバルト−２−エチルヘキソエート、マンガン−２−エチルヘキソエート、ナフテン酸コバルト、アルコキシアルミニウム化合物等の有機金属（亜鉛、鉄、コバルト、マンガン、アルミニウム）化合物、３−アミノプロピルトリエトキシシラン、Ｎ−β（アミノエチル）γ−アミノプロピルトリメトキシシラン等のアミノアルキル基置換アルコキシシラン、ヘキシルアミン、リン酸ドデシルアミン等のアミン化合物及びその塩、ベンジルトリエチルアンモニウムアセテート等の第４級アンモニウム塩、酢酸カリウム、酢酸ナトリウム、蓚酸リチウム等のアルカリ金属の低級脂肪酸塩、ジメチルヒドロキシルアミン、ジエチルヒドロキシルアミン等のジアルキルヒドロキシルアミン、テトラメチルグアニジルプロピルトリメトキシシラン、テトラメチルグアニジルプロピルメチルジメトキシシラン、テトラメチルグアニジルプロピルトリス（トリメチルシロキシ）シラン等のグアニジル基を含有するシラン又はシロキサン等が例示されるが、これらはその１種に限定されず、２種もしくはそれ以上の混合物として使用してもよい。なかでもテトラメチルグアニジルプロピルトリメトキシシラン、テトラメチルグアニジルプロピルメチルジメトキシシラン、テトラメチルグアニジルプロピルトリス（トリメチルシロキシ）シラン等のグアニジル基を含有するシラン又はシロキサン等が好適に用いられる。
【００３０】
（Ｄ）成分の添加量は、（Ａ）成分と（Ｂ）成分の合計１００質量部に対し、０．０１質量部未満であると増粘し難くなり、２０質量部を超える量であると不経済であるので、０．０１〜２０質量部の範囲であり、好ましくは０．１〜５質量部の範囲である。
【００３１】
（Ｅ）成分の熱伝導率を有する熱伝導性充填剤としては、その充填剤のもつ熱伝導率が１０Ｗ／ｍ・℃より小さいと、室温湿気増粘型熱伝導性シリコーングリース組成物の熱伝導率そのものが小さくなるため、充填剤の熱伝導率が１０Ｗ／ｍ・℃以上、好ましくは１５Ｗ／ｍ・℃以上のものを用いる。このような熱伝導性充填剤としては、アルミニウム粉末、銅粉末、銀粉末、ニッケル粉末、金粉末、アルミナ粉末、酸化亜鉛粉末、酸化マグネシム粉末、窒化アルミニウム粉末、窒化ホウ素粉末、窒化ケイ素粉末、ダイヤモンド粉末、カーボン粉末などが挙げられるが、熱伝導率が１０Ｗ／ｍ・℃以上であれば如何なる充填剤でもよく、１種類でも２種類以上を混ぜ合わせてもよい。
【００３２】
熱伝導性充填剤の平均粒径は、０．１μｍより小さいとグリース状にならず伸展性に乏しいものになる場合があり、３００μｍより大きいと室温湿気増粘型熱伝導性シリコーングリース組成物の均一性が乏しくなる場合があるため、０．１〜３００μｍの範囲が好ましく、より好ましくは０．１〜２００μｍの範囲がよい。充填剤の形状は、不定形でも球形でも如何なる形状でも構わない。なお、平均粒径は、例えば、レーザー光回折法による重量平均値（又はメジアン径）として求めることができる。
【００３３】
熱伝導性充填剤の充填量は、（Ａ）成分と（Ｂ）成分の合計１００質量部に対し、１００質量部より少ないと所望する熱伝導率が得られないし、２，０００質量部より多いとグリース状にならず伸展性の乏しいものとなるため、１００〜２，０００質量部の範囲であり、好ましくは２００〜１，５００質量部の範囲である。
【００３４】
（Ｆ）成分のシリカ微粉末は、形状維持性を組成物に付与する成分である。シリカ微粉末としては、表面処理煙霧質シリカが好適に用いられる。表面処理することにより（Ａ）成分や（Ｂ）成分に対して分散性が向上し均一分散が可能となる。また、表面処理煙霧質シリカ同士、及び表面処理煙霧質シリカと（Ａ）、（Ｂ）、（Ｃ）成分との相互作用により形状維持性を与えることができる。
【００３５】
その表面処理剤としては、クロロシラン、シラザン、シロキサン等が有効である。表面処理剤の具体例としては、メチルトリクロロシラン、ジメチルジクロロシラン、トリメチルクロロシラン、ヘキサメチルジシラザン、オクタメチルシクロテトラシロキサン、α，ω−トリメチルシリルジメチルポリシロキサン等が挙げられる。
【００３６】
また、（Ｆ）成分の比表面積（ＢＥＴ法）は、５０ｍ2／ｇ以上であることが好ましく、特には１００ｍ2／ｇ以上であることが好ましい。５０ｍ2／ｇ未満では室温湿気増粘型熱伝導性シリコーングリース組成物の初期粘度が高くなり過ぎてしまい作業性が悪化する場合がある。なお、比表面積（ＢＥＴ法）としては、５００ｍ2／ｇ以下、特に３００ｍ2／ｇ以下であることが、形状維持性能が高くなることから好ましい。
【００３７】
（Ｆ）成分の添加量は、（Ａ）成分１００質量部に対して１０質量部より少ないと形状維持性を有することができなくなり、１００質量部より多いとグリース状にならず伸展性の乏しいものとなるため、１０〜１００質量部の範囲であり、好ましくは１０〜５０質量部の範囲であり、より好ましくは１０．１〜４５質量部の範囲である。
【００３８】
本発明の室温湿気増粘型熱伝導性シリコーングリース組成物には、更に（Ｇ）下記一般式（２）で示されるオルガノシラン及び／又はその部分加水分解縮合物を配合することができ、これにより更に組成物の粘度を下げる効果を与えることができる。
Ｒ3bＲ4cＳｉ（ＯＲ5）4-b-c      （２）
（式中、Ｒ3は独立に炭素数６〜２０の非置換又は置換のアルキル基であり、Ｒ4は独立に炭素数１〜２０の非置換又は置換の１価炭化水素基であり、Ｒ5は独立に炭素数１〜６のアルキル基であり、ｂは１〜３の整数、ｃは０〜２の整数で、ｂ＋ｃは１〜３の整数である。）
【００３９】
上記式（２）中、Ｒ3は独立に炭素数６〜２０の非置換又は置換のアルキル基である。このような基としては、例えば、ヘキシル基、オクチル基、デシル基、ドデシル基、テトラデシル基、ヘキサデシル基、オクタデシル基等のアルキル基、これらの基の水素原子の一部又は全部を塩素原子、フッ素原子、臭素原子等のハロゲン原子などで置換した２−（パーフルオロブチル）エチル基、２−（パーフルオロオクチル）エチル基等のハロゲン化アルキル基などが挙げられるが、特に炭素数６〜１４のアルキル基であることが好ましい。
【００４０】
Ｒ4は独立に炭素数１〜２０、好ましくは炭素数１〜１０の非置換又は置換の１価炭化水素基である。このような基としては、例えば、メチル基、エチル基、プロピル基、ヘキシル基、オクチル基、デシル基、ドデシル基、テトラデシル基、ヘキサデシル基、オクタデシル基等のアルキル基、シクロペンチル基、シクロヘキシル基等のシクロアルキル基、ビニル基、アリル基等のアルケニル基、フェニル基、トリル基等のアリール基、２−フェニルエチル基、２−メチル−２−フェニルエチル基等のアラルキル基、これらの基の水素原子の一部又は全部を塩素原子、フッ素原子、臭素原子等のハロゲン原子などで置換した３，３，３−トリフルオロプロピル基、２−（パーフルオロブチル）エチル基、２−（パーフルオロオクチル）エチル基、ｐ−クロロフェニル基等のハロゲン化炭化水素基などが挙げられるが、特にメチル基が好ましい。
【００４１】
Ｒ5は、メチル基、エチル基、プロピル基、ブチル基、ペンチル基、ヘキシル基などの炭素数１〜６の１種もしくは２種以上のアルキル基であり、特にメチル基、エチル基が好ましい。
ｂは１〜３の整数、ｃは０〜２の整数である。ｂ＋ｃは１、２又は３であり、特に１であることが好ましい。
【００４２】
（Ｇ）成分の好適な具体例としては、
Ｃ10Ｈ21Ｓｉ（ＯＣＨ3）3、
Ｃ10Ｈ21Ｓｉ（ＯＣＨ2ＣＨ3）3、
Ｃ14Ｈ29Ｓｉ（ＯＣＨ3）3、
Ｃ14Ｈ29Ｓｉ（ＯＣＨ2ＣＨ3）3
などが例示できる。
（Ｇ）成分は１種を単独で用いても、２種以上を併用してもよい。
【００４３】
（Ｇ）成分のオルガノシラン及び／又はその部分加水分解縮合物を配合する場合の添加量は、（Ａ）成分と（Ｂ）成分の合計１００質量部に対し、０．１質量部より少ないと、組成物の粘度を下げる効果が少なくなる場合があるし、２０質量部より多くしても効果が増大することがなく、不経済であるので、０．１〜２０質量部の範囲が好ましく、より好ましくは０．２〜１５質量部の範囲である。
【００４４】
本発明の室温湿気増粘型熱伝導性シリコーングリース組成物には、更に（Ｈ）下記平均組成式（３）で示される、２５℃における粘度が０．０５〜１，０００Ｐａ・ｓの分子鎖末端がトリオルガノシロキシ基、特にトリアルキルシロキシ基で封鎖された好ましくは直鎖状のオルガノポリシロキサンを配合することができ、これにより初期粘度を調整する効果を与えることができる。
Ｒ6dＳｉＯ(4-d)/2      （３）
（式中、Ｒ6は独立に炭素数１〜１８の非置換又は置換の１価炭化水素基であり、ｄは１．８≦ｄ≦２．２の正数である。）
【００４５】
上記式（３）中、Ｒ6は炭素数１〜１８の非置換又は置換の１価炭化水素基である。このような基としては、例えば、メチル基、エチル基、プロピル基、ペンチル基、ヘキシル基、ヘプチル基、オクチル基、ノニル基、デシル基、ドデシル基、テトラデシル基、ヘキサデシル基、オクタデシル基等のアルキル基、シクロペンチル基、シクロヘキシル基等のシクロアルキル基、ビニル基、アリル基等のアルケニル基、フェニル基、トリル基等のアリール基、２−フェニルエチル基、２−メチル−２−フェニルエチル基等のアラルキル基、これらの基の水素原子の一部又は全部を塩素原子、フッ素原子、臭素原子等のハロゲン原子などで置換した３，３，３−トリフルオロプロピル基、２−（パーフルオロブチル）エチル基、２−（パーフルオロオクチル）エチル基、ｐ−クロロフェニル基等のハロゲン化炭化水素基などが挙げられるが、特にメチル基、フェニル基、及び炭素数６〜１４のアルキル基が好ましい。
ｄは、室温湿気増粘型熱伝導性シリコーングリース組成物として要求される粘度の観点から、１．８〜２．２の範囲の正数がよく、特に１．９〜２．２の範囲の正数が好ましい。
【００４６】
また、上記オルガノポリシロキサンの２５℃における粘度は、０．０５Ｐａ・ｓより低いと室温湿気増粘型熱伝導性シリコーングリース組成物にした時にオイルブリードが出易くなる場合があるし、１，０００Ｐａ・ｓより高くなると室温湿気増粘型熱伝導性シリコーングリース組成物の塗布性が乏しくなる場合があることから、２５℃における粘度が０．０５〜１，０００Ｐａ・ｓであることが好ましく、特に０．５〜１００Ｐａ・ｓであることが好ましい。
【００４７】
（Ｈ）成分の好適な具体例としては、下記のものを挙げることができる。
【化５】
0005733087.tif 000007
（式中、Ｍｅはメチル基である。）
（Ｈ）成分は１種を単独で用いても、２種以上を併用してもよい。
【００４８】
（Ｈ）成分を使用する場合の配合量は、（Ａ）成分と（Ｂ）成分の合計１００質量部に対し、１０質量部より少ないと希釈効果が薄くなる場合があり、１，０００質量部より多いと、室温湿気増粘型熱伝導性シリコーングリース組成物の湿気による粘度上昇が起こり難くなってしまう場合があるため、１０〜１，０００質量部の範囲が好ましく、２０〜５００質量部の範囲がより好ましい。
【００４９】
本発明の室温湿気増粘型熱伝導性シリコーングリース組成物には、更に（Ｉ）炭素原子を介してケイ素原子に結合したアミノ基、エポキシ基、メルカプト基、アクリロイル基及びメタクリロイル基からなる群から選択される官能基を有し、且つケイ素原子に結合した加水分解性基を有するシラン化合物及び／又はその部分加水分解縮合物を配合することができる。該成分は、本発明組成物と塗布表面との接着性を高める役割を担うものである。
【００５０】
該シラン化合物及びその部分加水分解縮合物中に上記官能基が２個以上存在する場合、それらは異なる炭素原子を介してケイ素原子に結合していてもよいし、同一の炭素原子を介してケイ素原子に結合していてもよい。また、このシラン化合物及びその部分加水分解縮合物は、好ましくは１〜３個、より好ましくは２〜３個の加水分解性基を有する。加水分解性基としては、（Ｃ）成分の式（５）における加水分解性基Ｘと同様なものが例示され、中でもアルコキシ基が好ましい。
【００５１】
上記シラン化合物の具体例としては、３−アミノプロピルジメトキシメチルシラン、３−アミノプロピルトリメトキシシラン、３−アミノプロピルトリエトキシシラン、３−（２−アミノエチルアミノ）プロピルジメトキシメチルシラン、３−（２−アミノエチルアミノ）プロピルトリメトキシシラン、２−アミノエチルアミノメチルジメトキシメチルシラン、２−アミノエチルアミノメチルトリメトキシシラン等のアミノ基含有シラン類、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン等のメルカプト基含有シラン類、３−グリシドキシプロピルトリメトキシシラン、３−グリシドキシプロピルジメトキシメチルシラン、３−グリシドキシエチルトリメトキシシラン、３−グリシドキシエチルジメトキシメチルシラン等のエポキシ基含有シラン類、メタクリロキシプロピルトリメトキシシラン、メタクリロキシプロピルトリエトキシシラン、メタクリロキシプロピルメチルジメトキシシラン、アクリロキシプロピルトリメトキシシラン、アクリロキシプロピルトリエトキシシラン等の（メタ）アクリロイル基含有シラン類等が挙げられる。
（Ｉ）成分は、その１種に限定されず、２種もしくはそれ以上の混合物として使用してもよい。
【００５２】
上記（Ｉ）成分を配合する場合の配合量は、（Ａ）成分と（Ｂ）成分の合計１００質量部に対し、０．０１質量部よりも少ないと効果が薄く接着性を発現できない場合があり、３０質量部より多いと接着性の向上も観察されず不経済であるので、０．０１〜３０質量部の範囲が好ましく、より好ましくは０．１〜２０質量部の範囲がよい。
【００５３】
本発明においては、上記成分以外に、室温湿気増粘型熱伝導性シリコーングリース組成物の添加剤として公知の添加剤を本発明の目的を損なわない範囲で添加してもよい。該添加剤としては、例えば、炭酸カルシウム等の補強性、非補強性充填剤、チキソトロピー向上剤としてのポリエーテル等が挙げられる。更に必要に応じて顔料、染料等の着色剤を添加してもよい。
【００５４】
本発明の室温湿気増粘型熱伝導性シリコーングリース組成物は、上記各成分を公知の方法で均一に混合することにより調製することができる。得られた室温湿気増粘型熱伝導性シリコーングリース組成物の２５℃における初期粘度は、１０〜３００Ｐａ・ｓ、特に５０〜２５０Ｐａ・ｓであることが好ましい。
【００５５】
本発明の室温湿気増粘型熱伝導性シリコーングリース組成物は、初期（増粘前）は低粘度であり、凹凸に応じて自由に変形することができるので、たとえ発熱部位が複雑な形状であっても隅々まで容易に密着させることが可能である。
また、本発明の室温湿気増粘型熱伝導性シリコーングリース組成物は、接着材料や、ポッティング材料、室温硬化型熱伝導性シリコーンゴム組成物とは異なり、硬化することなく増粘することが特徴であり、湿気さえあれば室温でも増粘できるので加熱工程も不要である。また一旦増粘してしまえば、垂直置きにしても垂れ難くなる。更に、本発明の室温湿気増粘型熱伝導性シリコーングリース組成物は、保存時に冷蔵保存や冷凍保存する必要もない。
【００５６】
なお、本発明の室温湿気増粘型熱伝導性シリコーングリース組成物は、２３±２℃／５０±５％ＲＨ／７日間放置後（湿気による増粘後）の２５℃における粘度が、５００〜２，０００Ｐａ・ｓ、特に７００〜１，９００Ｐａ・ｓであることが好ましい。
【００５７】
このようにして得られた室温湿気増粘型熱伝導性シリコーングリース組成物は、上述したように、硬化せずに増粘するだけなので、放熱グリースとして使用した場合、垂れ難く、かつリペアー性に大変優れており、電子素子に大きな応力をかける心配もない。更に耐熱性も良好であるため、電気電子分野・輸送機分野などの放熱性及び耐熱性が必要とされる幅広い分野で利用できる。
【実施例】
【００５８】
以下、本発明を実施例及び比較例によって更に詳述するが、本発明はこれによって限定されるものではない。本発明の優位性をより明確にする目的で、具体的な実施例を示して証明する。なお、下記式において、Ｍｅはメチル基である。
【００５９】
まず、以下の各成分を用意した。
（Ａ）成分
Ａ−１：  ２５℃における粘度が５Ｐａ・ｓであり、両末端が水酸基で封鎖されたジメチルポリシロキサン
Ａ−２：  ２５℃における粘度が２０Ｐａ・ｓであり、両末端が水酸基で封鎖されたジメチルポリシロキサン
Ａ−３（比較用）：  ２５℃における粘度が０．０８Ｐａ・ｓであり、両末端が水酸基で封鎖されたジメチルポリシロキサン
Ａ−４（比較用）：  ２５℃における粘度が１，１００Ｐａ・ｓであり、両末端が水酸基で封鎖されたジメチルポリシロキサン
【００６０】
（Ｂ）成分
下記式で表されるオルガノポリシロキサン
Ｂ−１：
【化６】
0005733087.tif 000008
【００６１】
（Ｃ）成分
Ｃ−１：  フェニルトリ（イソプロペノキシ）シラン
Ｃ−２：  ビニルトリ（イソプロペノキシ）シラン
【００６２】
（Ｄ）成分
Ｄ−１：  テトラメチルグアニジルプロピルトリメトキシシラン
【００６３】
（Ｅ）成分
５リットルゲートミキサー（井上製作所株式会社製・商品名：５リットルプラネタリミキサー）を用いて、下記に示す熱伝導性充填剤を下記表１に示す混合比で室温にて１５分攪拌することによりＥ−１、Ｅ−２を得た。なお、Ｅ−３は酸化亜鉛粉末のみである。
平均粒径１０μｍのアルミナ粉末（熱伝導率：２７Ｗ／ｍ・℃）
平均粒径１５μｍのアルミニウム粉末（熱伝導率：２３６Ｗ／ｍ・℃）
平均粒径１．０μｍの酸化亜鉛粉末（熱伝導率：２５Ｗ／ｍ・℃）
【００６４】
【表１】
0005733087.tif 000009
【００６５】
（Ｆ）成分
Ｆ−１：  ＢＥＴ比表面積が１２０ｍ2／ｇであり、ジメチルジクロロシランにより疎水化処理された乾式ヒュームドシリカ
【００６６】
（Ｇ）成分
下記式で表されるオルガノシラン
Ｇ−１：  Ｃ10Ｈ21Ｓｉ（ＯＣＨ3）3
【００６７】
（Ｈ）成分
下記式で表される２５℃における粘度が５Ｐａ・ｓのオルガノポリシロキサン
Ｈ−１：
【化７】
0005733087.tif 000010
【００６８】
（Ｉ）成分
下記のアミノ基含有シラン
Ｉ−１：  ３−アミノプロピルトリエトキシシラン
【００６９】
［実施例１〜５、比較例１〜６］
（Ａ）〜（Ｉ）成分を表２及び表３に示す配合量で以下のように混合して実施例１〜５及び比較例１〜６の組成物を得た。即ち、５リットルゲートミキサー（井上製作所株式会社製・商品名：５リットルプラネタリミキサー）に、（Ａ）、（Ｂ）、（Ｅ）成分を表２及び表３に示す配合量で取り、１５０℃で３時間脱気加熱混合した。その後常温になるまで冷却し、（Ｃ）、（Ｄ）及び（Ｆ）成分を加え、均一になるように室温にて脱気混合した。必要に応じて（Ｇ）、（Ｈ）あるいは（Ｉ）成分を加え、均一になるように室温にて脱気混合した。このようにして得られた組成物について、粘度、熱伝導率及び形状維持特性を下記に示す方法により評価した。その結果を表２及び表３に併記する。
【００７０】
〔初期粘度評価〕
室温湿気増粘型熱伝導性シリコーングリース組成物の初期粘度は２５℃における値を示し、その測定はマルコム粘度計（タイプＰＣ−１０ＡＡ）を用いた。
【００７１】
〔増粘後粘度評価〕
室温湿気増粘型熱伝導性シリコーングリース組成物を３．０ｍｍのシート状にして、２３±２℃／５０±５％ＲＨに７日間放置し、その粘度を２５℃においてマルコム粘度計（タイプＰＣ−１０ＡＡ）を用いて測定した。
【００７２】
〔熱伝導率評価〕
京都電子工業株式会社製ホットディスク法熱物性測定装置ＴＰＡ−５０１を用いて２３℃における室温湿気増粘型熱伝導性シリコーングリース組成物の増粘前の熱伝導率を測定した。
【００７３】
〔形状維持性評価〕
２３±２℃／５０±５％ＲＨ環境下で０．５ｍＬの室温湿気増粘型熱伝導性シリコーングリース組成物をアルミニウム板へ円状（直径約１ｃｍ）に塗布した。塗布完了直後にアルミニウム板ごと垂直置きにし、室温湿気増粘型熱伝導性シリコーングリース組成物の移動距離（ｍｍ）を測定し、形状維持性の目安とした。即ち移動距離が少ない程形状維持性は高いことになる。
【００７４】
【表２】
0005733087.tif 000011
【００７５】
【表３】
0005733087.tif 000012